【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
分散剤として、有機溶媒に対し、質量％で、飽和脂肪酸アミドおよび不飽和脂肪酸アミドの一方又は両方を０．０１〜１０％含有し、かつ、当該有機溶媒中に、平均粒径０．０５〜３０μｍのＺｎ合金粒子が顔料として分散されており、該Ｚｎ合金粒子は、質量％で、Ｍｇ：０．０１〜３０％を含有し、残部Ｚｎ及び不可避的不純物からなり、かつ、ガスアトマイズ法により作製した粒子を、互いに衝突させるか、または平板状の固体に垂直に衝突させて、形成される物理的破砕面および／または長さ０．０１μｍ以上のき裂もしくは深さ０．０１μｍ以上のき裂を有するものであることを特徴とする、利用加工性に優れた高耐食性防錆塗料用ペースト。
【請求項２】
前記有機溶媒がトルエンおよび／またはキシレンであることを特徴とする、請求項１に記載の利用加工性に優れた高耐食性防錆塗料用ペースト。
【請求項３】
更に、前記Ｚｎ合金粒子が質量％で、Ａｌ：０．０１〜３０％、Ｓｉ：０．０１〜３％の１種又は２種を含有することを特徴とする請求項１または２に記載の高耐食性防錆塗料用ペースト。
【請求項４】
前記Ｚｎ合金粒子が、物理的破砕面にＭｇ固溶相およびＺｎ−Ｍｇ金属間化合物を有することを特徴とする請求項１〜３の何れか１項に記載の高耐食性防錆塗料用ペースト。
【請求項５】
前記Ｚｎ−Ｍｇ金属間化合物が、ＭｇＺｎ2、Ｍｇ2Ｚｎ11、Ｍｇ2Ｚｎ3、ＭｇＺｎまたは、Ｍｇ7Ｚｎ3のうち、１種以上を含むことを特徴とする請求項４に記載の高耐食性防錆塗料用ペースト。
【請求項６】
前記Ｚｎ合金粒子が、非球状多面体で、面数が２面以上であることを特徴とする請求項１〜５の何れか１項に記載の高耐食性防錆塗料用ペースト。
【請求項７】
請求項１〜６の何れか１項に記載の高耐食性防錆塗料用ペーストを用いた、高耐食性防錆塗料であって、前記Ｚｎ合金粒子を乾燥塗膜換算の質量％で、３０％以上８５％以下含有することを特徴とする、高耐食性防錆塗料。
【請求項８】
前記Ｚｎ合金粒子に加え、さらにＺｎ及び不可避的不純物からなるＺｎ金属粒子を分散させた高耐食性防錆塗料であって、質量％で、（前記Ｚｎ合金粒子量）：（前記Ｚｎ金属粒子量）の比の値を１／ｘとしたとき、ｘが３００．０以下であり、かつ、質量％で、前記Ｚｎ合金粒子と前記Ｚｎ金属粒子の混合粒子の合計を１００％としたとき、Ｍｇの含有量が０．０１〜３０％未満であることを特徴とする請求項７に記載の高耐食性防錆塗料。
【請求項９】
前記高耐食性防錆塗料のバインダーが、無機系バインダーまたは有機系バインダーであることを特徴とする、請求項７または８に記載の高耐食性防錆塗料。
【請求項１０】
鋼材面に請求項７〜９の何れか１項に記載の高耐食性防錆塗料が塗装された鉄鋼材料であって、塗装厚みが２〜５０μｍであることを特徴とする高耐食性鉄鋼材料。
【請求項１１】
請求項１０に記載の高耐食性鉄鋼材料を一部又は全部に有することを特徴とする鋼構造物。
【手続補正２】
【補正対象書類名】明細書
【補正対象項目名】００１３
【補正方法】変更
【補正の内容】
【００１３】
本発明は以上の検討の結果もたらされたもので、その具体的な課題解決の手段は、以下のとおりである。
（１）分散剤として、有機溶媒に対し、質量％で、飽和脂肪酸アミドおよび不飽和脂肪酸アミドの一方又は両方を０．０１〜１０％含有し、かつ、当該有機溶媒中に、平均粒径０．０５〜３０μｍのＺｎ合金粒子が顔料として分散されており、該Ｚｎ合金粒子は、質量％で、Ｍｇ：０．０１〜３０％を含有し、残部Ｚｎ及び不可避的不純物からなり、かつ、ガスアトマイズ法により作製した粒子を、互いに衝突させるか、または平板状の固体に垂直に衝突させて、形成される物理的破砕面および／または長さ０．０１μｍ以上のき裂もしくは深さ０．０１μｍ以上のき裂を有するものであることを特徴とする、利用加工性に優れた高耐食性防錆塗料用ペースト。
（２）前記有機溶媒がトルエンおよび／またはキシレンであることを特徴とする、前記（１）に記載の利用加工性に優れた高耐食性防錆塗料用ペースト。
（３）更に、前記Ｚｎ合金粒子が質量％で、Ａｌ：０．０１〜３０％、Ｓｉ：０．０１〜３％の１種又は２種を含有することを特徴とする前記（１）または（２）に記載の高耐食性防錆塗料用ペースト。
（４）前記Ｚｎ合金粒子が、物理的破砕面にＭｇ固溶相およびＺｎ−Ｍｇ金属間化合物を有することを特徴とする前記（１）〜（３）の何れかに記載の高耐食性防錆塗料用ペースト。
（５）前記Ｚｎ−Ｍｇ金属間化合物が、ＭｇＺｎ2、Ｍｇ2Ｚｎ11、Ｍｇ2Ｚｎ3、ＭｇＺｎまたは、Ｍｇ7Ｚｎ3のうち、１種以上を含むことを特徴とする前記（４）に記載の高耐食性防錆塗料用ペースト。
（６）前記Ｚｎ合金粒子が、非球状多面体で、面数が２面以上であることを特徴とする前記（１）〜（５）の何れかに記載の高耐食性防錆塗料用ペースト。
（７）前記（１）〜（６）の何れかに記載の高耐食性防錆塗料用ペーストを用いた、高耐食性防錆塗料であって、前記Ｚｎ合金粒子を乾燥塗膜換算の質量％で、３０％以上８５％以下含有することを特徴とする、高耐食性防錆塗料。
（８）前記Ｚｎ合金粒子に加え、さらにＺｎ及び不可避的不純物からなるＺｎ金属粒子を分散させた高耐食性防錆塗料であって、質量％で、（前記Ｚｎ合金粒子量）：（前記Ｚｎ金属粒子量）の比の値を１／ｘとしたとき、ｘが３００．０以下であり、かつ、質量％で、前記Ｚｎ合金粒子と前記Ｚｎ金属粒子の混合粒子の合計を１００％としたとき、Ｍｇの含有量が０．０１〜３０％未満であることを特徴とする前記（７）に記載の高耐食性防錆塗料。
（９）前記高耐食性防錆塗料のバインダーが、無機系バインダーまたは有機系バインダーであることを特徴とする、前記（７）または（８）に記載の高耐食性防錆塗料。
（１０）鋼材面に前記（７）〜（９）の何れかに記載の高耐食性防錆塗料が塗装された鉄鋼材料であって、塗装厚みが２〜５０μｍであることを特徴とする高耐食性鉄鋼材料。
（１１）  前記（１０）に記載の高耐食性鉄鋼材料を一部又は全部に有することを特徴とする鋼構造物。
【手続補正３】
【補正対象書類名】明細書
【補正対象項目名】００５５
【補正方法】変更
【補正の内容】
【００５５】
【表１】
2009167246.tif 000001
【手続補正４】
【補正対象書類名】明細書
【補正対象項目名】００５６
【補正方法】変更
【補正の内容】
【００５６】
【表２−１】
2009167246.tif 000002
【表２−２】
2009167246.tif 000003
【表２−３】
2009167246.tif 000004
【手続補正５】
【補正対象書類名】明細書
【補正対象項目名】００５７
【補正方法】変更
【補正の内容】
【００５７】
【表３−１】
2009167246.tif 000005
【表３−２】
2009167246.tif 000006
【表３−３】
2009167246.tif 000007
【手続補正６】
【補正対象書類名】明細書
【補正対象項目名】００５８
【補正方法】変更
【補正の内容】
【００５８】
【表４−１】
2009167246.tif 000008
【表４−２】
2009167246.tif 000009
【表４−３】
2009167246.tif 000010
【手続補正７】
【補正対象書類名】明細書
【補正対象項目名】００５９
【補正方法】変更
【補正の内容】
【００５９】
【表５−１】
2009167246.tif 000011
【表５−２】
2009167246.tif 000012
【表５−３】
2009167246.tif 000013
【手続補正８】
【補正対象書類名】明細書
【補正対象項目名】００６０
【補正方法】変更
【補正の内容】
【００６０】
【表６−１】
2009167246.tif 000014
【表６−２】
2009167246.tif 000015
【手続補正９】
【補正対象書類名】明細書
【補正対象項目名】００６１
【補正方法】変更
【補正の内容】
【００６１】
【表７−１】
2009167246.tif 000016
【表７−２】
2009167246.tif 000017
【表７−３】
2009167246.tif 000018
【手続補正１０】
【補正対象書類名】明細書
【補正対象項目名】００６２
【補正方法】変更
【補正の内容】
【００６２】
【表８−１】
2009167246.tif 000019
【表８−２】
2009167246.tif 000020
【表８−３】
2009167246.tif 000021
【手続補正１１】
【補正対象書類名】明細書
【補正対象項目名】００６３
【補正方法】変更
【補正の内容】
【００６３】
【表９−１】
2009167246.tif 000022
【表９−２】
2009167246.tif 000023
【手続補正１２】
【補正対象書類名】明細書
【補正対象項目名】００６４
【補正方法】変更
【補正の内容】
【００６４】
【表１０−１】
2009167246.tif 000024
【表１０−２】
2009167246.tif 000025
【手続補正１３】
【補正対象書類名】明細書
【補正対象項目名】００６５
【補正方法】変更
【補正の内容】
【００６５】
【表１１−１】
2009167246.tif 000026
【表１１−２】
2009167246.tif 000027